СЫРЬЕВАЯ СМЕСЬ ДЛЯ ИЗГОТОВЛЕНИЯ СИЛИКАТНОГО КИРПИЧА
CRUDE MIXTURE FOR MAKING SILICATE BRICKS

Изобретение относится к производству строительных материалов.
Известна сырьевая смесь для изготовления силикатного кирпича, содержащая, мас.%: молотую негашеную известь 6-10; измельченную минеральную вату 3-15; кремнеземистый заполнитель (кварцевый песок) - остальное [1].
Задача изобретения состоит в повышении морозостойкости силикатного кирпича.
Технический результат достигается тем, что в сырьевой смеси для изготовления силикатного кирпича, включающей кварцевый песок, молотую негашеную известь, измельченную минеральную вату, компоненты находятся при следующем соотношении, мас.%: кварцевый песок 87-87,5; молотая негашеная известь 10,5-12; измельченная минеральная вата 0,5-2,5.
В таблице приведены составы сырьевой смеси для изготовления силикатного кирпича.
Таблица
Компоненты
Содержание, мас.%
состав №1
состав №2
Кварцевый песок
87,5
87
Молотая негашеная известь
12
10,5
Измельченная минеральная вата
0,5
2,5
Морозостойкость, циклы
100-110
100-110
Ниже приведен пример получения силикатного кирпича.
Компоненты дозируют в требуемых количествах. Кварцевый песок смешивают с известью и измельченной (до полного прохождения через сетку 063) минеральной ватой, добавляют воду и выдерживают до полного гашения извести. Из полученной сырьевой смеси формуют кирпич, который подвергают автоклавной обработке в атмосфере насыщенного пара при давлении 0,9-1,1 МПа и температуре 175-180°С в течение 8-12 ч.
Источники информации
1. SU 730647, 1980.